(57)【特許請求の範囲】
【請求項１】
（ａ）水と、
（ｂ）アシッドイエロー  ２３、アシッドイエロー  １７、リアクティブレッド  １８０、ダイレクトブルー  １９９、アシッドブルー  ９、及びそれらの混合物からなる群から選ばれた着色剤と、
（ｃ）イミダゾールと、
（ｄ）ベタイン、ポリエチレンオキシド、及びそれらの混合物からなる群から選ばれた添加剤と、
（ｅ）［（Ｆ3Ｃ（Ｆ2Ｃ）nＣＨ＝ＣＨＣＨ2ＯＣＨ（ＯＨ）ＣＨ2）2ＮＣＨ2ＣＯＯ-］［Ｘ+］の式において、Ｘはカチオン、ｎは３から２０の整数である物質と、を含むことを特徴とするインキ組成物。
【発明の詳細な説明】
【０００１】
【発明の属する技術分野】
本発明は、インキ組成物と、その調製方法及び使用方法に関する。更に詳しくは、本発明は、インクジェットプリンティングプロセスでの使用に適したインキ組成物に関する。
【０００２】
【従来の技術】
米国特許第５，０１９，１６６号に、染料と、液状媒体と、ポリオキシアルキル化エーテル類、両末端に陰イオン基を持つフルオロチオアルキル類、アルキルアリールスルホネート類、アルキルアミン第四塩類、及びそれらの混合物からなる群から選ばれた界面活性剤とを含むサーマルインクジェットプリンティング用インキ組成物が開示されている。更に、前記インキ組成物をサーマルインクジェットプリンタから基板上に画像どおりに吐出させることを含む画像形成法についても開示されている。
【０００３】
米国特許第５，４０１，３０３号に、エッジ鮮鋭度のシャープな第一のインキと、表面エネルギーの小さい第二のインキとの界面で見られるハロ効果(halo effect)が、ある種のフルオロカーボン化合物類を第一のインキに添加することによって誘起される方法が開示されている。第一のインキのエッジ鮮鋭度は保たれる。
【０００４】
【発明が解決しようとする課題】
公知の組成物とプロセスは、それぞれの意図した目的にはふさわしいものであるが、改良特性を有するインキ組成物に対するニーズは依然としてある。また、異なる色のインキを隣接させて印刷する際の、色間のにじみを削減または除去したインキ組成物も求められている。また、保存安定性の良好なインキ組成物も求められている。また、サーマルインクジェットプリンティング用ハードウェアにおける吐出特性の良好なインキ組成物も求められている。また、インクカートリッジやサーマルインクジェットプリンタのその他の部品の製造に通常使用されている材料と適合性のあるインキ組成物も求められている。また、様々な温度に対しても、凍結及び解凍後も安定した粘度特性を有するインキ組成物も求められている。また更に、顔料着色剤を含むインキ組成物との間で、前記顔料インキ組成物がフッ素化物質を含む含まないにかかわらず、色間のにじみの削減された染料着色剤を含むインキ組成物も求められている。また、色域の改良されたインキ組成物も求められている。また、紙の基板にプリントした際の透き通しが削減されたインキ組成物も求められている。また、各種基板上へのプリンティングに適したインキ組成物も求められている。また、通常のサーマルインクジェット用プリントヘッド材料に劣化をもたらす傾向が比較的弱いインキ組成物も求められている。更に、各種用紙に印刷した場合に、用紙のカールを削減または除去したプリントの生成が可能なインキ組成物も求められている。
【０００５】
【課題を解決するための手段】
そこで本発明の目的は、上記利点を有するインキ組成物を提供することにある。
【０００６】
本発明（または、本発明の特定の実施の形態）のこのような目的は、（ａ）水と、（ｂ）アシッドイエロー（Ａｃｉｄ  Ｙｅｌｌｏｗ）２３、アシッドイエロー（Ａｃｉｄ  Ｙｅｌｌｏｗ）１７、リアクティブレッド（Ｒｅａｃｔｉｖｅ  Ｒｅｄ）１８０、ダイレクトブルー（Ｄｉｒｅｃｔ  Ｂｌｕｅ）１９９、アシッドブルー（Ａｃｉｄ  Ｂｌｕｅ）９、及びそれらの混合物からなる群から選ばれた着色剤と、（ｃ）イミダゾールと、（ｄ）ベタイン、ポリエチレンオキシド、及びそれらの混合物からなる群から選ばれた添加剤と、（ｅ）［（Ｆ3Ｃ（Ｆ2Ｃ）nＣＨ＝ＣＨＣＨ2ＯＣＨ（ＯＨ）ＣＨ2）2ＮＣＨ2ＣＯＯ-］［Ｘ+］の式において、Ｘはカチオン、ｎは３から２０の整数である物質と、を含むインキ組成物を提供することによって達成される。
【０００７】
【発明の実施の形態】
本発明のインキは、水性の液体ビヒクルを含む。当該液体ビヒクルは、水のみからなるか、または、水と、水溶性または水混和性有機成分との混合物を含む。前記水溶性または水混和性有機成分の例は、エチレングリコール、プロピレングリコール、ジエチレングリコール類、グリセリン、ジプロピレングリコール類、ポリエチレングリコール類、ポリプロピレングリコール類、トリプロピレングリコールモノメチルエーテル、アミド類、エーテル類、尿素、置換尿素類、カルボン酸類とその塩類、エステル類、アルコール類、有機スルフィド類、有機スルホキシド類、スルホン類（スルホランなど）、アルコール誘導体類、カルビトール、ブチルカルビトール、セロソルブ、エーテル誘導体類、アミノアルコール類、ケトン類、Ｎ−メチルピロリジノン（Ｎ−メチルピロリドン）、２−ピロリジノン（２−ピロリドン）、シクロヘキシルピロリドン、ヒドロキシエーテル類、スルホキシド類、ラクトン類、高分子電解質類、メチルスルホニルエタノール、イミダゾール、及びその他の水溶性または水混和性物質、並びにそれらの混合物である。液体ビヒクルに、水と水溶性または水混和性有機液体との混合物を使用する場合、水と有機化合物の比率は、通常、約１００：０から約３０：７０、好ましくは約９７：３から約４０：６０である。液体ビヒクルの非水成分は、一般的に、水（１００℃）より高い沸点を有する湿潤剤として作用する。本発明のインキ組成物において、液体ビヒクルは、通常、インキの約６０から約９５重量％、好ましくはインキの約７０から９０重量％存在するが、この範囲外でもよい。
【０００８】
また、インキには次式で表される物質も含まれる。
【０００９】
【化１】
0004173593.tif 000002
ここで、Ｘ+はカチオン、ｎは約３から約２０、好ましくは約４から約１５、更に好ましくは約５から約１１の整数である。適切なカチオンの例は、（ＨＯ−ＣＨ2ＣＨ2）2ＮＨ2+、（ＨＯ−ＣＨ2ＣＨ2）3ＮＨ+、イミダゾリウムカチオン、例えば、イミダゾリウム、Ｎ−メチルイミダゾリウム、またはＮ−ブチルイミダゾリウムなど、トリス（ヒドロキシメチル）アミノメタン＝ヒドロクロリド、トリス（ヒドロキシメチル）アミノメタン＝ヒドロシトラート、プロトン化１，４−ジアザビシクロ［２．２．２］オクタンなどである。この式で表される物質は、例えば、ニューヨーク州Ａｒｄｓｌｅｙ（ノースカロライナ州グリーンズボロ）のＣｉｂａ−Ｇｅｉｇｙ社からＬＯＤＹＮＥ  Ｐ−５０２として入手できる。当該製品は、ｎの値が様々で、平均値が約９の化合物の混合物を含有している。この式で表される物質は、本インキに有効または所望の量含まれる。通常は、インキの約０．１から約１０重量％、好ましくはインキの約０．２５から約６重量％、更に好ましくはインキの約０．５から約５重量％、また更に好ましくはインキの約１から約４重量％含まれるが、この範囲外でもよい。
【００１０】
本発明のインキにはイミダゾールも含まれる。イミダゾールは本インキ中に有効または所望の量含まれる。通常は、インキの約１から約２５重量％、好ましくはインキの約２から約１５重量％、更に好ましくはインキの約３から約１０重量％であるが、この範囲外でもよい。
【００１１】
本発明のインキにはベタインが含まれていてもよい。含まれる場合、ベタインは本インキ中に有効または所望の量含まれる。通常は、インキの約５から約２５重量％、好ましくはインキの約１０から約２０重量％であるが、この範囲外でもよい。本発明の一実施の形態において、ベタインは、ジプロピレングリコールと組み合わせてインキ組成物に含まれる。この場合、ジプロピレングリコールは、通常、インキの約２０重量％まで、好ましくはインキの約５から約１５重量％、更に好ましくはインキの約５から約１０重量％含まれるが、この範囲外でもよい。本発明の別の好ましい実施の形態において、ベタインは、ブチルカルビトールと組み合わせてインキ組成物に含まれる。この場合、ブチルカルビトールは、通常、インキの約１５重量％まで、好ましくは約２から約１０重量％、更に好ましくは約２から約５重量％含まれるが、この範囲外でもよい。
【００１２】
本発明のインキにはポリエチレンオキシドが含まれていてもよい。適切なポリエチレンオキシドとして特に好ましい化合物の１例は、２本のポリアルキレンオキシド鎖が中央のビスフェノール−Ａタイプの部分に結合している高分子添加剤で、次式で表される。
【００１３】
【化２】
0004173593.tif 000003
ここで、Ｒ1及びＲ2は、水素、炭素原子数１から約８のアルキル基、例えば、メチル、エチル、プロピルなど、及び、炭素原子数１から約８のアルコキシ基、例えば、メトキシ、エトキシ、ブトキシなどからなる群から独自に選ばれ、Ｒ3及びＲ4は、炭素原子数１から約４のアルキル基からなる群から独自に選ばれ、ｘ及びｙは、それぞれ独立した約１００から約４００、好ましくは約１００から約２００の数字である。一般的に、ポリアルキレンオキシドポリマーの分子量は、約１４，０００から約２２，０００、好ましくは約１５，０００から約２０，０００であるが、この範囲外でもよい。上記構造式で表される物質は市販されている。例えば、コネティカット州ＤａｎｂｕｒｙのＵｎｉｏｎ  ＣａｒｂｉｄｅＣｏｒｐｏｒａｔｉｏｎ社製のＣａｒｂｏｗａｘ  Ｍ２０、すなわち、上記式で表される分子量約１８，０００のポリエチレンオキシド／ビスフェノール−Ａポリマーは、本発明のインキの高分子添加剤として適切である。ポリアルキレンオキシド添加剤は、一般的に、インキに最低約１ｐｐｍは含まれる。通常、ポリアルキレンオキシド添加剤は、インキの１重量％まで、好ましくはインキの約０．５重量％まで、更に好ましくはインキの約０．０１から約０．１重量％含まれる。添加剤の含有量が多くなると、インキの粘度は所望のレベル以上に高くなるが、粘度の増加が問題とならないような用途では添加剤の量が多くてもよい。これらの添加剤を含有するインキは、米国特許第５，２０７，８２５号に開示されている。
【００１４】
更に、本発明のインキ組成物には染料が含まれる。染料は、アシッドイエロー（Ａｃｉｄ  Ｙｅｌｌｏｗ）２３（例えば、ロードアイランド州ＣｏｖｅｎｔｒｙのＨｏｅｃｈｓｔ社よりＤＵＡＳＹＮ  ＡＣＩＤ  ＹＥＬＬＯＷ  ＸＸ−ＳＦＶＰ４１３として市販）、アシッドイエロー（Ａｃｉｄ  Ｙｅｌｌｏｗ）１７（例えば、ニュージャージー州エルムウッドパークのＴｒｉｃｏｎ  Ｃｏｌｏｒｓ社より市販）、リアクティブレッド（Ｒｅａｃｔｉｖｅ  Ｒｅｄ）１８０（例えば、ロードアイランド州ＣｏｖｅｎｔｒｙのＨｏｅｃｈｓｔ社よりＤＵＡＳＹＮ  ＢＲＩＬＬＩＡＮＴ  ＲＥＤ  Ｆ３Ｂ  ＳＦ  ＶＰ  ２１８として市販）、ダイレクトブルー（Ｄｉｒｅｃｔ  Ｂｌｕｅ）１９９（例えば、マサチューセッツ州ＤｉｇｈｔｏｎのＺｅｎｅｃａ  Ｃｏｌｏｒｓ社よりＰＲＯＪＥＴ  ＣＹＡＮ  １として市販）、アシッドブルー（Ａｃｉｄ  Ｂｌｕｅ）９（ロードアイランド州ＣｏｖｅｎｔｒｙのＨｏｅｃｈｓｔ社より市販）、及びそれらの混合物からなる群から選ばれる。染料は、インキ組成物中に有効量含まれる。通常、インキの約０．５から約１５重量％、好ましくはインキの約１から約１０重量％であるが、この範囲外でもよい。
【００１５】
本発明のインキ組成物は、一般的に、サーマルインクジェットプリンティングプロセスでの使用に適した粘度を有する。室温（２５℃）において、インキの粘度は通常わずか約５センチポイズ、好ましくは約１から約４センチポイズであるが、この範囲外でもよい。
【００１６】
本発明のインキ組成物は、適切または所望のｐＨを有する。サーマルインクジェットプリンティングプロセスのようないくつかの実施の形態では、通常のｐＨ値は、約８から約１０、好ましくは約８．０から約９．０、更に好ましくは約８．５から約９．０であるが、この範囲外でもよい。
【００１７】
本発明は、本発明のインキ組成物をインクジェットプリンティング装置に組み入れ、当該インキ組成物の液滴を発生させて、基板上に画像どおりのパターンに吐出させるプロセスにも関する。特に好ましい実施の形態においては、プリンティング装置は、サーマルインクジェットプロセスを採用する。当該プロセスでは、ノズル内のインキが画像どおりのパターンに選択的に加熱されることによってインキ滴が発生し、画像どおりのパターンに吐出される。適切な基板であればいずれでも使用できるが、例えば、Ｘｅｒｏｘ  ４０２４紙（登録商標）などの普通紙、罫線ノート紙、ボンド紙、Ｓｈａｒｐ  Ｃｏｍｐａｎｙ社のシリカコート紙などのシリカコート紙、ＪｕＪｏ紙など、透明材料、織物、繊維製品、プラスチック、高分子フィルム、金属や木材のような無機材料の基板などである。好ましい実施の形態において、当該プロセスは、普通紙などの多孔性またはインキ吸収性基板へのプリンティングを包含する。
【００１８】
【実施例】
実施例１．
以下の原料を混合してインキ組成物を調製した。
【００１９】
【表１】
0004173593.tif 000004
次に、得られたインキを、１．２μｍのＭｅｍｔｅｃ  ＰＰＤ  ０．４５−１４２−１０フィルタに３ポンド／平方インチ（２１１．１１ｇ／ｃｍ2）の圧力でろ過した。こうして調製したインキ組成物は、２５℃における粘度２．８８センチポイズ、２２℃におけるｐＨ８．９、表面張力２５．３ダイン／ｃｍ、導電率７．０７ミリモー(millimhos)であった。
【００２０】
こうして調製したインキ組成物を、Ｈｅｗｌｅｔｔ−Ｐａｃｋａｒｄ  １６００Ｃサーマルインクジェットプリンタに組み入れ、Ｘｅｒｏｘ  ４０２４ＤＰ紙（登録商標）およびＸｅｒｏｘ  Ｉｍａｇｅ  Ｓｅｒｉｅｓ  Ｅｌｉｔｅ紙（登録商標）にプリントした。こうして形成されたプリントは色間のにじみが少なく、ＭＦＬＥＮ値は５であった。
【００２１】
実施例２．
以下の原料を混合してインキ組成物を調製した。
【００２２】
【表２】
0004173593.tif 000005
次に、得られたインキを、１．２μｍのＭｅｍｔｅｃ  ＰＰＤ  ０．４５−１４２−１０フィルタに３ポンド／平方インチ（２１１．１１ｇ／ｃｍ2）の圧力でろ過した。こうして調製したインキ組成物は、２５℃における粘度２．４８センチポイズ、２２℃におけるｐＨ８．９、表面張力２６ダイン／ｃｍ、導電率８．２２ミリモー(millimhos)であった。
【００２３】
こうして調製したインキ組成物を、Ｈｅｗｌｅｔｔ−Ｐａｃｋａｒｄ  １６００Ｃサーマルインクジェットプリンタに組み入れ、Ｘｅｒｏｘ  ４０２４ＤＰ紙（登録商標）およびＸｅｒｏｘ  Ｉｍａｇｅ  Ｓｅｒｉｅｓ  Ｅｌｉｔｅ紙（登録商標）にプリントした。こうして形成されたプリントは色間のにじみが少なく、ＭＦＬＥＮ値は５であった。
【００２４】
実施例３．
以下の原料を混合してインキ組成物を調製した。
【００２５】
【表３】
0004173593.tif 000006
【化３】
0004173593.tif 000007
次に、得られたインキを、１．２μｍのＭｅｍｔｅｃ  ＰＰＤ  ０．４５−１４２−１０フィルタに３ポンド／平方インチ（２１１．１１ｇ／ｃｍ2）の圧力でろ過した。こうして調製したインキ組成物は、２５℃における粘度２．０６センチポイズ、２５℃におけるｐＨ８．９５、表面張力２５ダイン／ｃｍ、導電率１０ミリモー(millimhos)であった。
【００２６】
こうして調製したインキ組成物を、Ｈｅｗｌｅｔｔ−Ｐａｃｋａｒｄ  １６００Ｃサーマルインクジェットプリンタに組み入れ、Ｘｅｒｏｘ  ４０２４ＤＰ紙（登録商標）およびＸｅｒｏｘ  Ｉｍａｇｅ  Ｓｅｒｉｅｓ  Ｅｌｉｔｅ紙（登録商標）にプリントした。こうして形成されたプリントは色間のにじみが少なく、シアンに隣接してプリントした場合のＭＦＬＥＮ値は５、ブラックに隣接して印刷した場合のＭＦＬＥＮ値は１であった。
【００２７】
実施例４．
以下の原料を混合してインキ組成物を調製した。
【００２８】
【表４】
0004173593.tif 000008
【化４】
0004173593.tif 000009
次に、得られたインキを、１．２μｍのＭｅｍｔｅｃ  ＰＰＤ  ０．４５−１４２−１０フィルタに３ポンド／平方インチ（２１１．１１ｇ／ｃｍ2）の圧力でろ過した。こうして調製したインキ組成物は、２５℃における粘度１．６５センチポイズ、２５℃におけるｐＨ８．９３、表面張力２５．７ダイン／ｃｍ、導電率１０．３ミリモー(millimhos)であった。
【００２９】
こうして調製したインキ組成物を、Ｈｅｗｌｅｔｔ−Ｐａｃｋａｒｄ  １６００Ｃサーマルインクジェットプリンタに組み入れ、Ｘｅｒｏｘ  ４０２４ＤＰ紙（登録商標）およびＸｅｒｏｘ  Ｉｍａｇｅ  Ｓｅｒｉｅｓ  Ｅｌｉｔｅ紙（登録商標）にプリントした。こうして形成されたプリントは色間のにじみが少なく、ＭＦＬＥＮ値は５であった。
【００３０】
実施例５．
以下の原料を混合してインキ組成物を調製した。
【００３１】
【表５】
0004173593.tif 000010
【化５】
0004173593.tif 000011
次に、得られたインキを、１．２μｍのＭｅｍｔｅｃ  ＰＰＤ  ０．４５−１４２−１０フィルタに３ポンド／平方インチ（２１１．１１ｇ／ｃｍ2）の圧力でろ過した。こうして調製したインキ組成物は、２５℃における粘度２．５３センチポイズ、２１℃におけるｐＨ８．５５、表面張力２６．７ダイン／ｃｍ、導電率５．７８ミリモー(millimhos)であった。
【００３２】
こうして調製したインキ組成物を、Ｈｅｗｌｅｔｔ−Ｐａｃｋａｒｄ  １６００Ｃサーマルインクジェットプリンタに組み入れ、Ｘｅｒｏｘ  ４０２４ＤＰ紙（登録商標）およびＸｅｒｏｘ  Ｉｍａｇｅ  Ｓｅｒｉｅｓ  Ｅｌｉｔｅ紙（登録商標）にプリントした。こうして形成されたプリントは色間のにじみが少なく、ＭＦＬＥＮ値は５であった。
【００３３】
実施例６．
以下の原料を混合してインキ組成物を調製した。
【００３４】
【表６】
0004173593.tif 000012
次に、得られたインキを、１．２μｍのＭｅｍｔｅｃ  ＰＰＤ  ０．４５−１４２−１０フィルタに３ポンド／平方インチ（２１１．１１ｇ／ｃｍ2）の圧力でろ過した。こうして調製したインキ組成物は、２５℃における粘度２．９３センチポイズ、２４℃におけるｐＨ８．５３、表面張力２６．８ダイン／ｃｍ、導電率７．２３ミリモー(millimhos)であった。
【００３５】
こうして調製したインキ組成物を、Ｈｅｗｌｅｔｔ−Ｐａｃｋａｒｄ  １６００Ｃサーマルインクジェットプリンタに組み入れ、Ｘｅｒｏｘ  ４０２４ＤＰ紙（登録商標）およびＸｅｒｏｘ  Ｉｍａｇｅ  Ｓｅｒｉｅｓ  Ｅｌｉｔｅ紙（登録商標）にプリントした。こうして形成されたプリントは色間のにじみが少なく、ＭＦＬＥＮ値は５であった。
【００３６】
実施例７．
以下の原料を混合してインキ組成物を調製した。
【００３７】
【表７】
0004173593.tif 000013
【化６】
0004173593.tif 000014
こうして調製したインキ組成物は、２５℃における粘度３．１９センチポイズ、２４℃におけるｐＨ８．７２、表面張力２４ダイン／ｃｍ、導電率６．４４ミリモー(millimhos)であった。
【００３８】
こうして調製したインキ組成物を、Ｈｅｗｌｅｔｔ−Ｐａｃｋａｒｄ  １６００Ｃサーマルインクジェットプリンタに組み入れ、Ｘｅｒｏｘ  ４０２４ＤＰ紙（登録商標）およびＸｅｒｏｘ  Ｉｍａｇｅ  Ｓｅｒｉｅｓ  Ｅｌｉｔｅ紙（登録商標）にプリントした。こうして形成されたプリントは色間のにじみが少なく、ＭＦＬＥＮ値は５であった。
【００３９】
実施例８．
以下の原料を混合してインキ組成物を調製した。
【００４０】
【表８】
0004173593.tif 000015
【化７】
0004173593.tif 000016
次に、得られたインキを、１．２μｍのＭｅｍｔｅｃ  ＰＰＤ  ０．４５−１４２−１０フィルタに３ポンド／平方インチ（２１１．１１ｇ／ｃｍ2）の圧力でろ過した。こうして調製したインキ組成物は、２５℃における粘度２．８０センチポイズ、２４℃におけるｐＨ８．８４、表面張力２５．２ダイン／ｃｍ、導電率５．８２ミリモー(millimhos)であった。
【００４１】
こうして調製したインキ組成物を、Ｈｅｗｌｅｔｔ−Ｐａｃｋａｒｄ  １６００Ｃサーマルインクジェットプリンタに組み入れ、Ｘｅｒｏｘ  ４０２４ＤＰ紙（登録商標）およびＸｅｒｏｘ  Ｉｍａｇｅ  Ｓｅｒｉｅｓ  Ｅｌｉｔｅ紙（登録商標）にプリントした。こうして形成されたプリントは色間のにじみが少なく、ＭＦＬＥＮ値は５であった。
【００４２】
実施例９．
以下の原料を混合してインキ組成物を調製した。
【００４３】
【表９】
0004173593.tif 000017
【化８】
0004173593.tif 000018
次に、得られたインキを、１．２μｍのＭｅｍｔｅｃ  ＰＰＤ  ０．４５−１４２−１０フィルタに３ポンド／平方インチ（２１１．１１ｇ／ｃｍ2）の圧力でろ過した。こうして調製したインキ組成物は、２５℃における粘度３．２１センチポイズ、２２℃におけるｐＨ８．５５、表面張力２６．７ダイン／ｃｍ、導電率４．６３ミリモー(millimhos)であった。
【００４４】
こうして調製したインキ組成物を、Ｈｅｗｌｅｔｔ−Ｐａｃｋａｒｄ  １６００Ｃサーマルインクジェットプリンタに組み入れ、Ｘｅｒｏｘ  ４０２４ＤＰ紙（登録商標）およびＸｅｒｏｘ  Ｉｍａｇｅ  Ｓｅｒｉｅｓ  Ｅｌｉｔｅ紙（登録商標）にプリントした。こうして形成されたプリントは色間のにじみが少なく、ＭＦＬＥＮ値は５であった。
【００４５】
実施例１０．
以下の原料を混合してインキ組成物を調製した。
【００４６】
【表１０】
0004173593.tif 000019
次に、得られたインキを、１．２μｍのＭｅｍｔｅｃ  ＰＰＤ  ０．４５−１４２−１０フィルタに３ポンド／平方インチ（２１１．１１ｇ／ｃｍ2）の圧力でろ過した。こうして調製したインキ組成物は、２５℃における粘度３．２１センチポイズ、２２℃におけるｐＨ８．８７、表面張力２６．５ダイン／ｃｍ、導電率４．２７ミリモー(millimhos)であった。
【００４７】
こうして調製したインキ組成物を、Ｈｅｗｌｅｔｔ−Ｐａｃｋａｒｄ  １６００Ｃサーマルインクジェットプリンタに組み入れ、Ｘｅｒｏｘ  ４０２４ＤＰ紙（登録商標）およびＸｅｒｏｘ  Ｉｍａｇｅ  Ｓｅｒｉｅｓ  Ｅｌｉｔｅ紙（登録商標）にプリントした。こうして形成されたプリントは色間のにじみが少なく、ＭＦＬＥＮ値は５であった。
【００４８】
実施例１１．
以下の原料を混合してインキ組成物を調製した。
【００４９】
【表１１】
0004173593.tif 000020
【化９】
0004173593.tif 000021
次に、得られたインキを、１．２μｍのＭｅｍｔｅｃ  ＰＰＤ  ０．４５−１４２−１０フィルタに３ポンド／平方インチ（２１１．１１ｇ／ｃｍ2）の圧力でろ過した。こうして調製したインキ組成物は、２５℃における粘度２．３６センチポイズ、２４℃におけるｐＨ８．７２、表面張力２５ダイン／ｃｍ、導電率７．３４ミリモー(millimhos)であった。
【００５０】
こうして調製したインキ組成物を、Ｈｅｗｌｅｔｔ−Ｐａｃｋａｒｄ  １６００Ｃサーマルインクジェットプリンタに組み入れ、Ｘｅｒｏｘ  ４０２４ＤＰ紙（登録商標）およびＸｅｒｏｘ  Ｉｍａｇｅ  Ｓｅｒｉｅｓ  Ｅｌｉｔｅ紙（登録商標）にプリントした。こうして形成されたプリントは色間のにじみが少なく、ＭＦＬＥＮ値は５であった。
【００５１】
実施例１２．
以下の原料を混合してインキ組成物を調製した。
【００５２】
【表１２】
0004173593.tif 000022
【化１０】
0004173593.tif 000023
次に、得られたインキを、１．２μｍのＭｅｍｔｅｃ  ＰＰＤ  ０．４５−１４２−１０フィルタに３ポンド／平方インチ（２１１．１１ｇ／ｃｍ2）の圧力でろ過した。こうして調製したインキ組成物は、２５℃における粘度３．６４センチポイズ、２４℃におけるｐＨ８．９４、表面張力２６．６ダイン／ｃｍ、導電率５．４ミリモー(millimhos)であった。
【００５３】
こうして調製したインキ組成物を、Ｈｅｗｌｅｔｔ−Ｐａｃｋａｒｄ  １６００Ｃサーマルインクジェットプリンタに組み入れ、Ｘｅｒｏｘ  ４０２４ＤＰ紙（登録商標）およびＸｅｒｏｘ  Ｉｍａｇｅ  Ｓｅｒｉｅｓ  Ｅｌｉｔｅ紙（登録商標）にプリントした。こうして形成されたプリントは色間のにじみが少なく、ＭＦＬＥＮ値は５であった。
【００５４】
実施例１３．
以下の原料を混合してインキ組成物を調製した。
【００５５】
【表１３】
0004173593.tif 000024
【化１１】
0004173593.tif 000025
次に、得られたインキを、１．２μｍのＭｅｍｔｅｃ  ＰＰＤ  ０．４５−１４２−１０フィルタに３ポンド／平方インチ（２１１．１１ｇ／ｃｍ2）の圧力でろ過した。こうして調製したインキ組成物は、２５℃における粘度３．１１センチポイズ、表面張力２６．６ダイン／ｃｍであった。
【００５６】
こうして調製したインキ組成物を、Ｈｅｗｌｅｔｔ−Ｐａｃｋａｒｄ  １６００Ｃサーマルインクジェットプリンタに組み入れ、Ｘｅｒｏｘ  ４０２４ＤＰ紙（登録商標）およびＸｅｒｏｘ  Ｉｍａｇｅ  Ｓｅｒｉｅｓ  Ｅｌｉｔｅ紙（登録商標）にプリントした。こうして形成されたプリントは色間のにじみが少なく、ＭＦＬＥＮ値は５であった。
【００５７】
実施例１４．
以下の原料を混合してインキ組成物を調製した。
【００５８】
【表１４】
0004173593.tif 000026
【化１２】
0004173593.tif 000027
次に、得られたインキを、１．２μｍのＭｅｍｔｅｃ  ＰＰＤ  ０．４５−１４２−１０フィルタに３ポンド／平方インチ（２１１．１１ｇ／ｃｍ2）の圧力でろ過した。こうして調製したインキ組成物は、２５℃における粘度１．８３センチポイズ、２３℃におけるｐＨ８．３４、表面張力２６．６ダイン／ｃｍ、導電率７．８ミリモー(millimhos)であった。
【００５９】
次に、このインキを冷凍庫に入れ、−２０℃で１６時間放置した。冷凍庫から取り出した６時間後のインキの粘度は、２５℃で２．０３センチポイズであった。
【００６０】
インキの各成分の濃度を以下の表のように様々に変えたインキ組成物も調製した（各成分濃度は、インキ組成物の総重量に対する重量％で示す）。各インキの初期粘度をηで示す。調製６時間（０．２５日）後に測定した各インキの粘度をη0.25で示す。この６時間の粘度変化をΔ0.25で示す。調製７日後に測定したインキの粘度をη7で示す。７日間の粘度変化をΔ7で示す。更に、調製９日後に測定した粘度をη9で示す。９日間の粘度変化をΔ9で示す。
【００６１】
【表１５】
0004173593.tif 000028